우선 , 1 차 냉간 압연 공정 의 압 하 율 은 88 ％ 이상 으로 한다 . 1 차 냉간 압연 공정 의 압 하 율 은 88 ％ 미만 이 되 면 냉간 압연 에서 강판 에 부여 되 는 변형 이 저하 하 기 때문 에 , 연속 어닐링 공정 에 있 어서 의 재결정 이 불 균일 해져 , 재결정 후 의 페라이트 입경 의 사이즈 의 편차 가 커져 , 2 차 냉간 압연 후 의 강판 의 압연 방향 의 시효 지수 가 25 ㎫ 미만 이 되 어 내압 강도 가 저하 한다 . 또한 , 강판 을 예 를 들 면 DRD 캔 용 으로 제공 한 경우 에 , DRD 캔 성형 시 에 플랜 지부 에 주름 이 발생 하 는 형상 불량 을 초래 한다 . 따라서 , 1 차 냉간 압연 공정 의 압 하 율 은 88 ％ 이상 으로 한다 . 보다 바람직 하 게 는 89 ∼ 94 ％ 로 한다 .